(57)【要約】【課題】銀の変色を防止できる簡便な表面処理方法を提供する。および銀の表面にトップコート層を設けた場合に、銀の変色を防止するとともに、銀とトップコート層との高い密着性を実現できる銀の表面処理方法を提供する。【解決手段】銀の表面を、下記一般式（１）で表される化合物またはその塩を含有する処理液で処理する。【化１】2019065338.tif 000009【選択図】なし【特許請求の範囲】
【請求項１】
銀の表面を、下記一般式（１）で表される化合物またはその塩を含有する処理液で処理する表面処理方法。
【化１】
2019065338.tif 000008
（式中Ｒ１、Ｒ２、及びＲ３は連結基を表し、Ｒ１、Ｒ２、及びＲ３はそれぞれ同じであっても異なっていても良い。）
【発明の詳細な説明】
【技術分野】
【０００１】
本発明は銀の変色を防止するための表面処理方法に関する。
【背景技術】
【０００２】
銀は、その優れた光学的性質や電気化学的性質ゆえに、意匠性材料をはじめとして電子用材料や照明機器などの様々な分野で広く利用されている。
【０００３】
しかし、銀は大気中に放置すると表面に硫化物や酸化物が生成し、黄色や褐色、あるいは黒色に変化するために、その防止が大きな課題となっている。また、このような銀の変色は紫外線や水分によって加速されるために、屋外で使用される場合にはさらに大きな問題となる。
【０００４】
このような背景から、これまで銀の変色を防止する方法が数多く提案されてきた。その一つとして、銀を不活性化する化合物で銀の表面を処理する方法が知られている。銀を不活性化する化合物としては、メルカプト基を有する化合物が知られており、例えば特開平０４−１１０４７４号公報（特許文献１）及び特開平０５−７８８６６号公報等には脂肪族メルカプタンを使用することで銀の腐食あるいは変色を防止する方法が開示されている。また、特開平０９−２４９９７７号公報（特許文献２）及び特開２０１５−１７２２１４号公報（特許文献３）等には、銀を不活性化する化合物として特定のメルカプトベンゾチアゾール系化合物あるいは特定のメルカプトトリアジン系化合物を使用して銀の変色を防止する方法が開示されている。
【０００５】
これらの方法では、硫化による銀の変色を抑制する効果は見られるものの、その効果は十分満足できるものではなかった。特に紫外線に対する耐性が不十分であり、さらなる改善が求められている。
【０００６】
特開平０５−３１１４９２号公報、特開平０９−２４９９９１号公報（特許文献４）及び特開２０１１−２４１４０９号公報等には銀を不活性化する化合物の存在下で電解処理する方法が開示されている。この方法によって銀表面に銀を不活性化する化合物をより強固に作用させることができると考えられるので、変色防止効果もより高いと考えられる。しかし、工程が複雑でありより簡便な方法が求められている。
【０００７】
また、特開２００４−１６９１５７号公報（特許文献５）、特開２０１１−２０２２３９号公報及び特開２０１１−２０２２３９号公報等には、上記した様な銀を不活性化する化合物に加えてハロゲン化合物や銀の酸化剤を銀表面に作用させる方法が開示されている。この方法によって銀を不活性化する化合物をより有効に作用させることができるが、ハロゲン化合物や酸化剤は銀表面に欠陥を生じさせるために、かえって変色を助長する場合があり、処理工程の管理が非常に難しいという問題があった。
【０００８】
一方、プラスチックの表面を金属調に加飾する方法として従来からクロムめっきが行われてきたが、環境上の問題からその代替方法が検討されており、その一つとしてプラスチック基材の表面に無電解銀めっきを行う方法が試みられている。この場合、銀変色を防止することと物理的な傷を防止するという２つの目的で、無電解銀めっき層の上にクリアコート剤を塗布してトップコート層を設ける方法が知られている。例えば特開２０００−１２９４４８号公報、特開２００３−１５５５８０号公報及び特開２００４−２０３０１４号公報等には、無電解銀めっき層の上にトップコート層を設ける方法が開示されている。
【０００９】
銀表面の上にトップコート層を設けることによって、硫化水素等の腐食性物質と銀との接触を妨げることができるので、銀の変色を防止する効果が得られる。しかし、このような方法によっても、特に紫外線に晒される屋外での使用においては、長期にわたって銀の変色を防止することは容易ではなく、依然として銀の変色防止が大きな課題となっている。また、銀とトップコート層との間で剥離が生じるという問題もあり、トップコート層と銀との間の密着性を向上させるという課題も存在している。
【先行技術文献】
【特許文献】
【００１０】
【特許文献１】特開平０４−１１０４７４号公報
【特許文献２】特開平０９−２４９９７７号公報
【特許文献３】特開２０１５−１７２２１４号公報
【特許文献４】特開平０９−２４９９９１号公報
【特許文献５】特開２００４−１６９１５７号公報
【発明の概要】
【発明が解決しようとする課題】
【００１１】
本発明の第一の課題は、銀の変色を防止できる簡便な表面処理方法を提供することである。本発明の第二の課題は、銀の表面にトップコート層を設けた場合に、銀の変色を防止するとともに、銀とトップコート層との高い密着性を実現できる銀の表面処理方法を提供することである。
【課題を解決するための手段】
【００１２】
本発明の上記課題は、下記に記載の発明により達成される。
（１）銀の表面を、下記一般式（１）で表される化合物またはその塩を含有する処理液で処理する表面処理方法。
【００１３】
【化１】
2019065338.tif 000002
【００１４】
式中Ｒ１、Ｒ２、及びＲ３は連結基を表し、Ｒ１、Ｒ２、及びＲ３はそれぞれ同じであっても異なっていても良い。
【発明の効果】
【００１５】
本発明により、銀の変色を防止できる簡便な表面処理方法を提供することができる。さらに、銀の表面にトップコート層を設けた場合に、銀の変色を防止するとともに、銀とトップコート層との高い密着性を実現できる銀の表面処理方法を提供することができる。
【発明を実施するための形態】
【００１６】
以下に本発明を詳細に説明する。
【００１７】
本発明の銀の表面処理方法は、下記一般式（１）で表される化合物またはその塩を含有する処理液（以下、本発明の処理液、あるいは表面処理液とも記載）によって、銀の表面を処理する。
【００１８】
【化２】
2019065338.tif 000003
【００１９】
式中Ｒ１、Ｒ２、及びＲ３は連結基を表し、Ｒ１、Ｒ２、及びＲ３はそれぞれ同じであっても異なっていても良い。Ｒ１、Ｒ２、及びＲ３としては、アルキレン基、または２個のアルキレン基がエステル基で結合した連結基等が例示される。Ｒ１、Ｒ２、及びＲ３がアルキレン基である場合、該アルキレン基の炭素数は４以上７以下であることが好ましい。またＲ１、Ｒ２、及びＲ３が、２個のアルキレン基がエステル基で結合した連結基である場合、２個のアルキレン基の合計の炭素数が４以上７以下であることが好ましい。以下に本発明に用いられる一般式（１）で表される化合物またはその塩の具体例を示すが、本発明はこれに限定されるものではない。
【００２０】
【化３】
2019065338.tif 000004
【００２１】
【化４】
2019065338.tif 000005
【００２２】
本発明の処理液における一般式（１）の化合物の添加量は、処理液１リットル当たり０．１ミリモル以上が好ましく、０．３５ミリモル以上がより好ましい。一般式（１）の化合物の添加量は多ければ変色防止の効果が高くなるが、ある一定以上になるとその効果は頭打ちになるために添加効率が悪くなる。従って、処理液１リットル当たり１０ミリモル以下であることが好ましい。
【００２３】
上記した化合物を含有する表面処理液の溶媒は特に限定されないが、水あるいは水溶性の有機溶媒、あるいは水と水溶性の有機溶媒の混合物であると、表面処理工程を簡素化できるので好ましい。水溶性の有機溶媒としては、メタノール、エタノール、イソプロパノール等のアルコール類、エチレングリコール、プロピレングリコール、ジエチレングリコール、トリエチレングリコール、ポリエチレングリコール、１，３−ブチレングリコール、ヘキシレングリコール等のグリコール類、さらに前記グリコール類のメチル、エチル、プロピル、ブチル等のアルキルエーテル類を挙げることができる。
【００２４】
本発明の処理液が水を含有する場合、該処理液のｐＨは５以上であることが好ましく、より好ましくは７〜１１の範囲である。また該処理液は、ｐＨを一定に保つための緩衝成分を含んでいても良い。ｐＨ緩衝成分としては、リン酸塩、炭酸塩、トリエタノールアミンやジエタノールアミン等のアルカノールアミン類等を挙げることができる。
【００２５】
本発明の処理液は、酸化防止剤を含んでいることが好ましい。酸化防止剤としては亜硫酸塩、アスコルビン酸またはその塩、イソアスコルビン酸またはその塩、ベンゼンスルフィン酸またはその塩、パラトルエンスルフィン酸またはその塩等を挙げることができる。
【００２６】
本発明の処理液は、一般式（１）の化合物以外にも、銀に対する不活性剤を含んでいても良い。該不活性剤としては１，２，３−ベンゾトリアゾール、５−メチル−１，２，３−ベンゾトリアゾール等のベンゾトリアゾール類を挙げることができる。さらに必要に応じて、イミノ三酢酸、エチレンジアミン四酢酸等のキレート剤、水酸化カリウムや水酸化ナトリウム等のアルカリ剤、界面活性剤、あるいは防腐剤等を含んでいても良い。
【００２７】
本発明の表面処理液にて銀を処理する方法としては、表面処理液中に浸漬する方法、銀の表面に表面処理液を噴霧する方法等を挙げることができる。処理終了後は、銀表面を脱イオン水で洗浄し、乾燥させることが好ましい。
【００２８】
本発明の処理の対象となる銀の表面は、鋳造や鍛造によって形成されたバルクの銀の表面、蒸着法やスパッタリング法などの乾式めっきで形成された銀の表面、あるいは電解めっきや無電解めっきのような湿式めっきで形成された銀の表面の何れであっても良い。表面の元素組成は銀以外の原子を少量含んでいても良い。ここで言う少量とは概ね１０質量％以下を示す。
【００２９】
本発明の表面処理方法は、意匠用の用途として行われる無電解銀めっきの表面処理に適用することができる。意匠用の用途における無電解銀めっきは、通常、基材上にアンダーコート層を設け、その上に銀鏡反応によって銀めっき層を設ける。また該銀めっき層上には、トップコート層が好ましく設けられるが、このようなケースにおいて本発明は、トップコート層との高い密着性が得られることから、とりわけ有効に作用する。
【００３０】
上記したアンダーコート層は、無電解銀めっきにより得られた銀との密着性が高いものが好ましい。例えば特開平１０−３０９７７４号公報、および特開２００２−２５６４５５号公報に記載されているアンダーコート層の他、アルキッドポリオール、ポリエステルポリオール、アクリルポリオール等、末端水酸基を有するポリマーまたはオリゴマーと、硬化剤としてイソシアナート化合物を混合したウレタン系塗料組成物や、エポキシ樹脂に硬化剤としてアミン化合物を混合したエポキシ系塗料組成物等を塗布して得られたアンダーコート層が例示される。これらは基材、また塗装体として要求される特性に基づき適宜選択して利用することができる。
【００３１】
アンダーコート層上に無電解銀めっき層を形成する場合、アンダーコート層の表面を、塩化スズ（ＩＩ）を含有する活性処理液で処理してスズ（ＩＩ）イオンをアンダーコート層の表面に担持させ、この活性化処理したアンダーコート層上に銀鏡反応により無電解銀めっき層を形成させることが好ましい。
【００３２】
塩化スズ（ＩＩ）を含有する活性処理液で処理する処理方法としては、アンダーコート層の表面を活性処理液中に浸漬する方法、アンダーコート層の表面に塩化スズ（ＩＩ）等を含む活性処理液を塗布する方法等がある。塗布方法としては、基材の形状を選ばないスプレー塗布が好適である。更に表面に余分に付着した活性化処理液を脱イオン水で洗浄することが好ましい。
【００３３】
上記した活性処理液で処理する工程の後には、銀イオンによる活性化処理を行う工程を設けることが好ましい。銀イオンによる活性化処理は、例えば硝酸銀水溶液での処理を挙げることができる。ここで用いる硝酸銀水溶液の濃度は、１リットル当たり０．１モル以下であることが好ましく、この液を塩化スズ（ＩＩ）で処理されたアンダーコート層に接触させる。この活性化処理の方法は、上記処理液に塩化スズ（ＩＩ）で処理されたアンダーコート層を浸漬する方法あるいはスプレー塗布する方法を挙げることができる。
【００３４】
無電解銀めっき層の形成は、例えば硝酸銀及びアンモニアを含むアンモニア性硝酸銀溶液と、還元剤及び強アルカリ成分を含む還元剤溶液の２液を、上記活性化処理を施したアンダーコート層表面上で混合されるように塗布することで可能となる。これにより酸化還元反応が生じることで金属銀が析出し、無電解銀めっき層が得られる。
【００３５】
前記還元剤溶液としては、グルコース、グリオキサール等のアルデヒド化合物を含有する水溶液、硫酸ヒドラジン、炭酸ヒドラジンまたはヒドラジン水和物等のヒドラジン化合物を含有する水溶液を挙げることができる。
【００３６】
アンモニア性硝酸銀水溶液には、良好な銀を生成させるためにいくつかの添加剤を加えることもできる。例えば、モノエタノールアミン、トリス（ヒドロキシメチル）アミノメタン、２−アミノ−２−ヒドロキシメチル−１，３−プロパンジオール、１−アミノ−２−プロパノール、２−アミノ−１−プロパノール、ジエタノールアミン、ジイソプロパノールアミン、トリエタノールアミン、トリイソプロパノールアミン等のアミノアルコール化合物、グリシン、アラニン、グリシンナトリウム等のアミノ酸またはその塩等が挙げられるが、特に限定されるものではない。
【００３７】
前記アンモニア性硝酸銀溶液と還元剤溶液の２液を、無電解銀めっき層を形成させる表面上で混合されるように塗布する方法としては、２種の水溶液を予め混合し、この混合液をスプレーガン等を用いてアンダーコート層表面に吹き付ける方法、スプレーガンのヘッド内で２種の水溶液を混合して直ちに吐出する構造を有する同芯スプレーガンを用いて吹き付ける方法、２種の水溶液を２つのスプレーノズルを持つ双頭スプレーガンから各々吐出させ吹き付ける方法、２種の水溶液を２つの別々のスプレーガンを用いて、同時に吹き付ける方法等がある。これらは状況に応じて任意に選ぶことができる。
【００３８】
続いて、脱イオン水を用いて無電解銀めっき層の表面を水洗し、その表面上に残留する銀鏡反応後の溶液等を取り除くことが好ましい。その後、引き続いて本発明の表面処理を行うことが好ましい。処理終了後は、銀表面を脱イオン水で洗浄し、乾燥させることが好ましい。
【００３９】
前述の通り、無電解銀めっきの表面処理に本発明の表面処理方法を適用する場合、銀めっき層の上にトップコート層を設けることが好ましい。この場合に用いられるトップコート層は、熱硬化型樹脂を含有する塗料組成物により形成することが好ましい。
【００４０】
熱硬化型樹脂としては、例えば特開２０００−１２９４４８号公報に記載される液状エポキシ樹脂、不飽和ポリエステル樹脂、フッ素樹脂、アクリル樹脂、メラミン樹脂及びシリコン樹脂、特開２００３−１５５５８０号公報に記載されるシリコンアクリル系樹脂、特開２００２−２５６４４５号公報に記載される２液硬化型ポリウレタン樹脂またはアクリル変性シリコン樹脂等を挙げることができる。また一般に市販されている熱硬化型樹脂として、例えば藤倉化成株式会社製の「ＰＴＣ−０２ＵＨ（１０Ｂ）」（シリコンアクリル系塗料）またはオリジン電気株式会社製の「オリジツーク（登録商標）＃１００」（アクリルシリコン系塗料）、大橋化学工業株式会社製の「ポリナール（登録商標）Ｎｏ．８００（Ｎ）」（アクリルウレタン系塗料）、「オーマック（登録商標）Ｎｏ．１００（Ｅ）クリアＦＶ」（アクリルシリコン系塗料）、「ネオハードクリアＨ」（アクリルメラミン系塗料）等が好適に使用される。
【００４１】
前記した熱硬化性樹脂を含有する塗料組成物の塗布方法としては、従来公知の塗布方法によれば良く、例えばグラビヤロール方式、リバースロール方式、ディップロール方式、バーコーター方式、ナイフコーター方式、エアースプレー方式、エアレススプレー方式、ディップ方式等いずれの手法も使用できる。
【実施例】
【００４２】
以下、実施例を用いて本発明を説明するが、無論この記述により本発明が限定されるものではない。なお、以下の記述の中における単位として％は、特に記載がない限り質量基準である。
【００４３】
（実施例１）
ＡＢＳ樹脂板の表面をイソプロパノールで洗浄、乾燥した後、アクリルポリオール系アンダーコート樹脂（大橋化学工業製のガンメッキ用ラスタークリヤーＭＳ）にイソシアネート系硬化剤（大橋化学工業製のガンメッキ用ラスターアンダー硬化剤Ｎ）とシンナー（メチルエチルケトンとブチルセルソルブを１：１の割合で混合）をそれぞれ質量比１０：２：１０の割合で混合してアンダーコート層用の塗料組成物を得た。この塗料組成物をスプレーガンを用いてスプレー塗布した後、８０℃で１時間加熱乾燥して厚さ２０μｍのアンダーコート層を形成した。
【００４４】
水１０００ｇあたり、０．１モルの塩酸および０．１モルの塩化第一スズを含む活性化処理液を、上記アンダーコート層にスプレーガンで吹き付けて活性化処理を行い、その後、脱イオン水にて洗浄した。引き続き、０．０５モルの硝酸銀を脱イオン水に溶解して１０００ｇとし、この液をスプレーガンで吹き付けて銀イオンによる活性化処理を行い、その後、脱イオン水にて洗浄した。
【００４５】
次に無電解めっき層を形成するにあたり、脱イオン水１０００ｇに硝酸銀２０ｇを溶解した硝酸銀溶液と、別に、脱イオン水１０００ｇに２８％アンモニア水溶液１００ｇ、モノエタノールアミン５ｇを溶解してアンモニア溶液を調液した。使用前に、これらの硝酸銀溶液とアンモニア溶液を１対１で混合してアンモニア性硝酸銀溶液とした。次に、脱イオン水１０００ｇに硫酸ヒドラジン１０ｇ、モノエタノールアミン５ｇ及び水酸化ナトリウム１０ｇを溶解して還元剤溶液を調液した。このようにして得られたアンモニア性硝酸銀溶液と還元剤溶液を双頭スプレーガンを使用して、上記活性化処理をした後のＡＢＳ樹脂板に同時に吹き付けて無電解めっき層を形成させ、脱イオン水にて洗浄した。
【００４６】
引き続いて、下記表面処理液（１）〜（１１）をそれぞれ、無電解めっき層に２０秒間スプレーガンで吹き付けた後、脱イオン水にて洗浄し、表面の水を十分取り除いた後に４５℃で３０分間乾燥させ、銀めっきサンプルとした。なお、比較のために銀の表面処理を行っていないサンプルも作製した。
【００４７】
＜表面処理液（１）＞
水酸化カリウム          ２ｇ
亜硫酸カリウム          ２ｇ
脱イオン水で１リットルとし、ｐＨは硫酸で９．０に調整した。
【００４８】
＜表面処理液（２）＞
水酸化カリウム          １ｇ
亜硫酸カリウム          １ｇ
トリエタノールアミン    ５ｇ
化合物Ｔ−１        ０．５ミリモル
脱イオン水で１リットルとし、ｐＨは硫酸で９．０に調整した。
【００４９】
＜表面処理液（３）＞
表面処理液（２）の化合物Ｔ−１の添加量を０．２ミリモルに変更した。
【００５０】
＜表面処理液（４）＞
表面処理液（２）の化合物Ｔ−１の添加量を１．０ミリモルに変更した。
【００５１】
＜表面処理液（５）＞
表面処理液（２）の化合物Ｔ−１の添加量を２．０ミリモルに変更した。
【００５２】
＜表面処理液（６）＞
表面処理液（２）の化合物Ｔ−１に替えて、化合物Ｔ−１２を０．５ミリモル添加した。
【００５３】
＜表面処理液（７）＞
表面処理液（２）の化合物Ｔ−１に替えて、化合物Ｔ−２を０．５ミリモル添加した。
【００５４】
＜表面処理液（８）＞
表面処理液（２）の化合物Ｔ−１に替えて、化合物Ｔ−５を０．５ミリモル添加した。
【００５５】
＜表面処理液（９）＞
表面処理液（２）の化合物Ｔ−１に替えて、２−メルカプトベンゾチアゾールを１．０ミリモル添加した。
【００５６】
＜表面処理液（１０）＞
表面処理液（２）の化合物Ｔ−１に替えて、１，３，５−トリアジン−２，４，６−トリチオールを１．０ミリモル添加した。
【００５７】
＜表面処理液（１１）＞
表面処理液（２）の化合物Ｔ−１に替えて、６−ブチルアミノ−１，３，５−トリアジン−２，４−ジチオールを１．０ミリモル添加した。
【００５８】
作製した銀めっきサンプルを、１辺が１０ｃｍの正方形に裁断し、６月〜７月の２か月間、屋外にて放置した後、コニカミノルタオプティクス（株）製分光測色計ＣＭ−２５００ｄを用いて、屋外放置前後の色差ΔＥを一つのサンプルにつき１０か所測定し、その平均値をもとに以下の基準で評価した。この結果を表１に示す。
【００５９】
（変色の度合い）
○  ；変色が見られない（ΔＥの平均値≦１．５）。
○△；少し変色している（１．５＜ΔＥの平均値≦２．５）。
△  ；変色している（２．５＜ΔＥの平均値≦５．０）。
×  ；著しく変色している（５．０＜ΔＥの平均値）。
【００６０】
【表１】
2019065338.tif 000006
【００６１】
表１から明らかなように、本発明によって、銀の変色が防止できることが判る。
【００６２】
（実施例２）
実施例１で作製した銀めっきサンプルのそれぞれに対して、無電解めっき層上にトップコート層を設けた。アクリルシリコン系トップコート塗料（大橋化学工業製オーマックＮｏ．１００（Ｅ）クリアＦＶ）、シリコーン系硬化剤（大橋化学工業製  硬化剤Ｗ）、シンナー（メチルエチルケトンとブチルセルソルブを１：１の割合で混合）を質量比６：１：６の割合で混合してトップコート塗料を得た。このトップコート塗料を無電解めっき層上にスプレーガンを用いてスプレー塗布した後、８０℃６０分加熱乾燥して厚さ１５μｍのトップコート層を形成させた。
【００６３】
上記のトップコート層を設けた銀めっきサンプルを、促進耐候性試験機（スガ試験機（株）製、キセノンウェザーメーターＮＸ２５型）を用い、照射強度６０Ｗ／ｍ２、ブラックパネル温度６３℃、湿度５０％ＲＨ、槽内温度３８℃、６０分中に降雨１２分を含む条件で１５００時間の耐候試験を行い、コニカミノルタオプティクス（株）製分光測色計ＣＭ−２５００ｄを用いて試験前後の色差ΔＥを一つのサンプルにつき１０か所測定し、その平均値をもとに、変色の度合いを実施例１と同様の評価を実施した。
【００６４】
さらに、上記のトップコート層を設けた銀めっきサンプルに対して、無電解めっき層とトップコート層の密着性を評価するために塩水噴霧試験を行った。即ち、上記サンプルに対して、トップコート層面からＡＢＳ基材に達するようにカッターで十字に傷を入れた。これらのサンプルをスガ試験株式会社の塩水噴霧試験機（型式ＳＴＰ−９０）にて５％食塩水を３５℃の環境で１０日間噴霧した。塩水噴霧した後のサンプルを水洗、乾燥し、十字に傷を入れた部分の上からセロファンテープを強く貼り付けた後にそのテープを剥離し、トップコート層の剥離状況から次の基準に基づいて判定した。この結果を表２に示す。
【００６５】
○  ；塗装の剥離の最も広い部分の幅が、カット線の中心から１ｍｍ未満
○△；塗装の剥離の最も広い部分の幅が、カット線の中心から１ｍｍ以上２ｍｍ未満
△  ；塗装の剥離の最も広い部分の幅が、カット線の中心から２ｍｍ以上４ｍｍ未満
×  ；塗装の剥離の最も広い部分の幅が、カット線の中心から４ｍｍ以上
【００６６】
【表２】
2019065338.tif 000007
【００６７】
表２から明らかなように、本発明によって、銀の表面にトップコート層を設けた場合において、銀の変色を防止するとともに銀とトップコート層との高い密着性を実現できることが判る。